(57)【特許請求の範囲】
【請求項１】
回転工具として、
軸線周りに回転し、かつ、当該軸線方向に進退移動可能に構成されている円柱状のピン部材と、
当該ピン部材の外側を囲うように位置し、当該ピン部材と同一の軸線周りに回転するとともに当該軸線方向に進退移動可能に構成されている円筒状のショルダ部材と、
をそれぞれ進退移動可能な状態で用い、
被接合物の表面を前記回転工具により部分的に攪拌することによって、当該被接合物を接合し、その後に、当該接合部に生じている凹み量を、少なくとも前記接合部の接合強度の指標として用い、
前記被接合物の接合後に、当該接合部の凹み量を測定し、
測定した前記凹み量が予め設定される閾値未満であるときには、前記接合部の接合状態が良好であると判定し、
測定した前記凹み量が前記閾値以上であるときには、前記接合部の接合状態が不良であると判定することを特徴とする、
摩擦攪拌点接合における接合状態の評価方法。
【請求項２】
前記回転工具の当接面を、接合前後の前記被接合物の前記表面に当接させて、それぞれの位置を検出し、
接合前の前記当接面の位置と接合後の前記当接面の位置との差分を、前記凹み量として算出することを特徴とする、
請求項１に記載の摩擦攪拌点接合における接合状態の評価方法。
【請求項３】
前記凹み量と前記接合部とのせん断強度とは、当該接合部のプラグ破断において一次関数として近似される関係にあり、
前記接合部の接合強度の評価のために、算出された前記凹み量の大きさから前記一次関数に基づいて、前記接合物のプラグ破断におけるせん断強度の近似値を推定することを特徴とする、
請求項２に記載の摩擦攪拌点接合における接合状態の評価方法。
【請求項４】
回転工具によって被接合物を部分的に攪拌することにより接合する摩擦攪拌点接合装置であって、
前記回転工具として、
軸線周りに回転し、かつ、当該軸線方向に進退移動可能に構成されている円柱状のピン部材と、
当該ピン部材の外側を囲うように位置し、当該ピン部材と同一の軸線周りに回転するとともに当該軸線方向に進退移動可能に構成されている円筒状のショルダ部材と、
を備えているとともに、
前記ピン部材および前記ショルダ部材を、それぞれ前記軸線に沿って進退移動するように動作させる工具駆動部と、
前記工具駆動部の動作を制御する接合制御部と、
を備え、
さらに、請求項１から３のいずれか１項に記載の摩擦攪拌点接合装置における接合状態の評価方法を実行すべく、前記被接合物の接合後に、当該接合部の凹み量を測定するために、
前記回転工具の当接面が前記被接合物に当接した時点の位置を検出する工具当接位置検出部と、
当該工具当接位置検出部により検出された、接合前の前記当接面の位置と接合後の前記当接面の位置との差分を、接合部の凹み量として算出する凹み量算出部と、
を備えていることを特徴とする、
摩擦攪拌点接合装置。
【請求項５】
前記ショルダ部材の外側に位置し、前記被接合物を表面から押圧するクランプ部材をさらに備え、
前記工具当接位置検出部は、接合前後における前記クランプ部材の当接面の位置を、前記回転工具の当接面の位置と見なして検出し、
前記凹み量算出部は、接合前後における前記クランプ部材の当接面の位置の差分を、前記凹み量として算出することを特徴とする、
請求項４に記載の摩擦攪拌点接合装置。
【発明の詳細な説明】
【技術分野】
【０００１】
本発明は、摩擦攪拌点接合における接合状態の評価方法と、この評価方法を用いた摩擦攪拌点接合装置とに関し、特に、複動式の摩擦攪拌点接合において、被接合物の接合状態を良好に評価することが可能な方法と、この方法を用いた摩擦攪拌点接合装置とに関する。
【背景技術】
【０００２】
自動車、鉄道車両、航空機等の輸送機器においては、金属材料を連結するときには、抵抗スポット溶接またはリベット接合が用いられていた。しかしながら、近年では、摩擦攪拌接合が注目されている。この摩擦攪拌接合は、摩擦熱を利用して金属材料を接合する方法であり、先端にピン部材を有する円柱状の回転工具（接合ツール）を用いる。この回転工具は、被接合物に向かって進退移動可能に構成され、高速で回転しながら所定範囲の圧力もしくは速度等で進出移動することで、被接合物（金属材料）中に押し込まれる（圧入される）。回転工具が圧入された部位では、金属材料が軟化するため、この軟化した金属材料を攪拌することで被接合物同士が接合される。
【０００３】
摩擦攪拌点接合法においては、回転工具として、円柱状のピン部材のみを用いる単動式と、ピン部材およびショルダ部材を用いる複動式とが知られている。複動式に用いられるショルダ部材は、ピン部材の外側に位置する円筒状であって、ピン部材と同一の軸線周りに回転するとともに当該軸線方向に進退移動可能に構成されている。
【０００４】
ところで、単動式の摩擦攪拌点接合法の分野では、被接合物の接合状態（例えば、接合強度、または接合領域等）を評価するための技術が種々提案されている。例えば、特許文献１では、加工時（摩擦攪拌点接合時）に、被接合物となる部材の発熱状態を検出し、この部材に対する回転ツールの押し込み状態を検出し、発熱状態と押し込み状態とから部材の加工状態を検出する加工管理方法が開示されている。
【０００５】
また、特許文献２では、被接合物の接合強度を推定するために、予め定められる接合条件に従って、摩擦攪拌による被接合物の変形状態を数値解析によって算出する形状算出工程と、この工程で算出される変形状態に基づいて、接合物の接合強度を算出する強度算出工程とを含む接合強度推定方法を提案している。
【先行技術文献】
【特許文献】
【０００６】
【特許文献１】特開２００２−２９２４７８号公報
【特許文献２】特開２００５−１８６０８３号公報
【発明の概要】
【発明が解決しようとする課題】
【０００７】
このように、単動式の摩擦攪拌点接合法の分野では、被接合物の接合状態を評価するための技術が知られている。しかしながら、複動式の摩擦攪拌点接合法の分野では、被接合物の接合状態を評価するための技術は、今のところ、ほとんど提案されていない。
【０００８】
また、複動式の摩擦攪拌点接合法では、ピン部材およびショルダ部材という２種類の回転工具によって攪拌部を埋め戻すため、外観上において接合強度を判別する方法は少ない。
【０００９】
本発明はこのような課題を解決するためになされたものであって、複動式の摩擦攪拌点接合法において、被接合物の接合状態を良好に評価することが可能な技術を提案することを目的とする。
【課題を解決するための手段】
【００１０】
本発明に係る摩擦攪拌点接合における接合状態の評価方法は、前記の課題を解決するために、回転工具として、軸線周りに回転し、かつ、当該軸線方向に進退移動可能に構成されている円柱状のピン部材と、当該ピン部材の外側を囲うように位置し、当該ピン部材と同一の軸線周りに回転するとともに当該軸線方向に進退移動可能に構成されている円筒状のショルダ部材と、をそれぞれ進退移動可能な状態で用い、被接合物の表面を前記回転工具により部分的に攪拌することによって、当該被接合物を接合し、その後に、当該接合部に生じている凹み量を、少なくとも前記接合部の接合強度の指標として用いる構成である。
【００１１】
本発明者らの鋭意検討の結果、接合部およびその周辺に凹みが生じていると、接合部の接合強度が低下すること、並びに、特に接合部がプラグ破断する場合、凹み量と接合強度との間にリニアな関係が生じることが明らかとなった。それゆえ、前記構成によれば、凹み量を接合強度の指標として用いることで、複動式の摩擦攪拌点接合において被接合物の接合強度を評価することが可能となる。
【００１２】
また、接合部およびその周辺に凹みが生じている理由は、ピン部材とショルダ部材との間に材料が入り込み接合部の材料が減少していたり、接合部の周囲に変形部が生じたり、接合部に近接する被接合物のエッジ部がある場合には、エッジ部に変形部が生じているためであることも明らかとなった。それゆえ、前記構成によれば、凹み量は、接合強度の指標だけでなく、エッジ部の変形の指標とすることもできるため、部品の変形等の品質（部品品質）も評価することが可能となる。
【００１３】
前記構成の接合状態の評価方法においては、前記被接合物の接合後に、当該接合部の凹み量を測定し、測定した前記凹み量が予め設定される閾値未満であるときには、前記接合部の接合状態が良好であると判定し、測定した前記凹み量が前記閾値以上であるときには、前記接合部の接合状態が不良であると判定する構成であってもよい。
【００１４】
また、前記構成の接合状態の評価方法においては、前記回転工具の当接面を、接合前後の前記被接合物の前記表面に当接させて、それぞれの位置を検出し、接合前の前記当接面の位置と接合後の前記当接面の位置との差分を、前記凹み量として算出する構成であってもよい。
【００１５】
また、本発明に係る摩擦攪拌点接合装置は、前記の課題を解決するために、回転工具によって被接合物を部分的に攪拌することにより接合する摩擦攪拌点接合装置であって、前記回転工具として、軸線周りに回転し、かつ、当該軸線方向に進退移動可能に構成されている円柱状のピン部材と、当該ピン部材の外側を囲うように位置し、当該ピン部材と同一の軸線周りに回転するとともに当該軸線方向に進退移動可能に構成されている円筒状のショルダ部材と、を備えているとともに、前記ピン部材および前記ショルダ部材を、それぞれ前記軸線に沿って進退移動するように動作させる工具駆動部と、前記工具駆動部の動作を制御する接合制御部と、を備え、さらに、前記回転工具の当接面が前記被接合物に当接した時点の位置を検出する工具当接位置検出部と、当該工具当接位置検出部により検出された、接合前の前記当接面の位置と接合後の前記当接面の位置との差分を、接合部の凹み量として算出する凹み量算出部と、を備えている構成である。
【００１６】
前記構成の摩擦攪拌点接合装置においては、前記ショルダ部材の外側に位置し、前記被接合物を表面から押圧するクランプ部材をさらに備え、前記工具当接位置検出部は、接合前後における前記クランプ部材の当接面の位置を、前記回転工具の当接面の位置と見なして検出し、前記凹み量算出部は、接合前後における前記クランプ部材の当接面の位置の差分を、前記凹み量として算出する構成であってもよい。
【発明の効果】
【００１７】
本発明では、以上の構成により、複動式の摩擦攪拌点接合法において、被接合物の接合状態を良好に評価することが可能となる、という効果を奏する。
【図面の簡単な説明】
【００１８】
【図１】本発明の実施の形態に係る接合状態の評価方法が適用される、一般的な摩擦攪拌点接合装置の要部構成の一例を示す模式的ブロック図である。
【図２】摩擦攪拌点接合により接合された被接合物において、エッジディスタンス（ＥＤ）を説明する模式図である。
【図３】図２に示す被接合物において、接合部の厚みが低下した（凹んだ）状態を説明する模式図である。
【図４】被接合物の凹み量とエッジ部の変形との関係を模式的に示す対比図である。
【図５】本発明の実施の形態１に係る接合状態の評価方法の代表的な一例を示す工程図である。
【図６】本発明の実施の形態２に係る摩擦攪拌点接合装置の要部構成の一例を示す模式的ブロック図である。
【図７】図６に示す摩擦攪拌点接合装置による、凹み量の測定の一例を示す模式図である。
【図８】図６に示す摩擦攪拌点接合装置の代表的な変形例の一例を示す模式的ブロック図である。
【図９】図６に示す摩擦攪拌点接合装置の代表的な変形例の他の例を示す模式的ブロック図である。
【図１０】図９に示す摩擦攪拌点接合装置が備える回転工具位置センサの一例を示す模式図である。
【図１１】本発明の代表的な実施例の結果を示すグラフである。
【発明を実施するための形態】
【００１９】
以下、本発明の好ましい実施の形態を、図面を参照しながら説明する。なお、以下では全ての図を通じて同一又は相当する要素には同一の参照符号を付して、その重複する説明を省略する。
【００２０】
（実施の形態１）
［代表的な摩擦攪拌点接合装置の構成］
まず、本発明に係る接合状態の評価方法が適用される、複動式の摩擦攪拌点接合装置の基本的な構成について、図１を参照して具体的に説明する。
【００２１】
図１に示すように、本実施の形態で例示される摩擦攪拌点接合装置１５０は、回転工具１０、工具駆動部２０、クランプ部材３０、裏当て部材４０、および接合制御部５１等を備えている。
【００２２】
回転工具１０は、図示しない工具固定部により支持され、工具駆動部２０によって進退移動および回転するように構成されている。クランプ部材３０は、回転工具１０の周囲に位置するように設けられ、クランプ押圧駆動部３１により被接合物６０を押圧するように構成されている。裏当て部材４０は、回転工具１０（およびクランプ部材３０）に対向する位置に設けられており、回転工具１０と裏当て部材４０との間に被接合物６０が配される。工具駆動部２０およびクランプ押圧駆動部３１は、接合制御部５１によって制御される。
【００２３】
回転工具１０は、ピン部材１１およびショルダ部材１２から構成されている。ピン部材１１は、略円筒形または略円柱形であり、図示しない工具固定部により進退移動および回転可能に支持されている。このピン部材１１は、工具駆動部２０に含まれる回転駆動部２３により軸線（回転軸）周りに回転し、工具駆動部２０に含まれるピン駆動部２１により、軸線方向（図１では上下方向）に沿って進退移動可能となっている。ショルダ部材１２は、中空を有する略円筒状であり、中空内にピン部材１１が内挿され、ピン部材１１の外側において当該ピン部材１１を囲むように工具固定部により支持されている。このショルダ部材１２は、回転駆動部２３によりピン部材１１と同一の軸線周りに回転し、工具駆動部２０に含まれるショルダ駆動部２２により、軸線方向に沿って進退移動可能となっている。
【００２４】
このように、ピン部材１１およびショルダ部材１２は、いずれも工具固定部によって支持され、いずれも回転駆動部２３により軸線周りに一体的に回転する。さらに、ピン部材１１およびショルダ部材１２は、ピン駆動部２１およびショルダ駆動部２２により、それぞれ軸線方向に沿って進退移動可能に構成されている。なお、ピン部材１１は単独で進退移動可能であるとともに、ショルダ部材１２の進退移動に伴っても進退移動可能となっている構成であってもよいし、ピン部材１１およびショルダ部材１２が互いに独立して進退移動可能な構成であってもよい。
【００２５】
クランプ部材３０は、ショルダ部材１２の外側に設けられ、ショルダ部材１２と同様に、中空を有する円筒状であって、中空内にショルダ部材１２が内挿されている。したがって、ピン部材１１の外周に略円筒状のショルダ部材１２が位置し、ショルダ部材１２の外周に略円筒状のクランプ部材３０が位置している。言い換えれば、クランプ部材３０、ショルダ部材１２およびピン部材１１が、それぞれ同軸芯状の入れ子構造となっている。クランプ部材３０は、被接合物６０を一方の面（表面６０ｃ）から押圧するものであり、本実施の形態では、裏当て部材４０側に付勢され、クランプ押圧駆動部３１によって駆動される。クランプ押圧駆動部３１は、本実施の形態では、工具駆動部２０に一体的に設けられている。
【００２６】
裏当て部材４０は、前記の通り、ピン部材１１およびショルダ部材１２の進出方向側に位置し、その上面が被接合物６０を支持する支持面となっている。裏当て部材４０は、被接合物６０の表面６０ｃをピン部材１１およびショルダ部材１２に向けた状態で、当該被接合物６０の裏面６０ｄを支持面により支持する。図１に示す例では、支持面は、平板状の被接合物６０の裏面６０ｄに当接するように平坦な面となっている。
【００２７】
なお、前述したクランプ部材３０および裏当て部材４０は、本実施の形態では、被接合物６０に当接することにより、接合時における被接合物６０の位置を保持する、被接合物保持部材として位置づけられる。
【００２８】
上記構成の回転工具１０、工具駆動部２０、クランプ押圧駆動部３１、クランプ部材３０および裏当て部材４０の位置関係を整理すると、工具駆動部２０およびクランプ押圧駆動部３１の下方に回転工具１０およびクランプ部材３０が位置し、そのさらに下方に裏当て部材４０が位置している。また、回転工具１０を構成するピン部材１１およびショルダ部材１２、並びにクランプ部材３０は、それぞれ当接面を備えている。回転工具１０は工具駆動部２０により進退移動し、クランプ部材３０は、クランプ押圧駆動部３１により押圧動作を行う。前述したとおり、回転工具１０およびクランプ部材３０は、裏当て部材４０に対向しており、これらの間に被接合物６０が配されるので、回転工具１０およびクランプ部材３０のそれぞれの当接面は、工具駆動部２０およびクランプ押圧駆動部３１により被接合物６０の表面６０ｃ（第一面、一方の面）に当接可能となっている。
【００２９】
本実施の形態では、被接合物６０は、第一板材６１および第二板材６２から構成されており、これら板材６１，６２の一部を重ね合わせた部位（重ね合わせ部）を回転工具１０により接合する。第一板材６１が上側に位置し、第二板材６２が下側に位置するので、第一板材６１の上面が被接合物６０の表面６０ｃとなり、第二板材６２の下面が被接合物６０の裏面６０ｄとなる。
【００３０】
本実施の形態における回転工具１０、工具固定部、工具駆動部２０、クランプ部材３０、クランプ押圧駆動部３１、裏当て部材４０、および接合制御部５１の具体的な構成は特に限定されず、広く摩擦攪拌接合の分野で公知の構成を好適に用いることができる。例えば、工具駆動部２０を構成するピン駆動部２１、ショルダ駆動部２２、および回転駆動部２３は、本実施の形態では、いずれも摩擦攪拌接合の分野で公知のモータおよびギヤ機構等から構成されている。また、裏当て部材４０は、摩擦攪拌点接合を実施できるように被接合物６０を適切に支持することができるものであれば、その構成は特に限定されない。
【００３１】
また、クランプ押圧駆動部３１は、クランプ部材３０に付勢を与えたり加圧力を与えたりする構成であればよく、例えば、スプリング、ガス圧、油圧、サーボモータ等を用いた機構を好適に用いることができる。さらに、クランプ押圧駆動部３１は、独立した駆動機構ではなく、ショルダ駆動部２２に一体化された構成であってもよい。例えば、クランプ部材３０がスプリング等を介してショルダ駆動部２２に取り付けられる構成であれば、ショルダ駆動部２２が、ショルダ部材１２とともにクランプ部材３０を進退移動させることができる。
【００３２】
なお、本実施の形態に係る摩擦攪拌点接合装置１５０は、図１には示されない他の機構または部材等を備えてもよいことは言うまでもない。また、本発明は、図１に示す構成の摩擦攪拌点接合装置１５０のみに限定されず、図１に示される部材または機構の一部が含まれていなくてもよい。例えば、クランプ部材３０は、本発明において備えていると好ましい構成の一つであるが、備えていなくてもよい。また、裏当て部材４０も、摩擦攪拌点接合装置１５０の構成として備えている必要はない。この場合、裏当て部材４０は、摩擦攪拌点接合装置１５０とは別体として準備されればよく、回転工具１０による接合時に、被接合物６０の裏面６０ｄに当接させればよい。
【００３３】
［摩擦攪拌点接合方法の一例］
次に、摩擦攪拌点接合装置１５０による被接合物６０の接合について簡単に説明する。まず、回転工具１０を被接合物６０に接近させ、クランプ部材３０を上側の第一板材６１の表面６０ｃに当接させるとともに、裏当て部材４０を下側の第二板材６２の裏面６０ｄに当接させる。これにより、クランプ部材３０と裏当て部材４０とで板材６１，６２が挟み込まれ、クランプ部材３０による押圧でクランプ力が発生する。
【００３４】
次に、接合制御部５１の制御によって工具駆動部２０が制御され、工具駆動部２０（ピン駆動部２１およびショルダ駆動部２２）により、ピン部材１１およびショルダ部材１２を被接合物６０の表面６０ｃに当接させる。そして、工具駆動部２０（回転駆動部２３）により、ピン部材１１およびショルダ部材１２を表面６０ｃに当接させた状態で回転させる。これにより、第一板材６１の当接領域における金属材料が摩擦により発熱することで軟化し、塑性流動部が生じる。
【００３５】
次に、ピン駆動部２１によりピン部材１１をショルダ部材１２から突き出すか、ショルダ駆動部２２によりショルダ部材１２をピン部材１１から突き出す。これにより、ピン部材１１またはショルダ部材１２が、表面６０ｃからさらに第一板材６１の内部に進入（圧入）する。このとき、金属材料の軟化部位は、上側の第一板材６１から下側の第二板材６２にまで及び、塑性流動部が増加する。
【００３６】
さらに、塑性流動部の軟化した金属材料は、一方の回転工具１０（ピン部材１１またはショルダ部材１２）により押し退けられ、他方の回転工具１０（ショルダ部材１２またはピン部材１１）の直下に流動するので、他方の回転工具１０が後退して一方の回転工具１０から見て浮き上がる。なお、必要に応じて、工具駆動部２０、突き出た一方の回転工具１０を徐々に後退させる（引き込ませる）とともに、この後退に伴って他方の回転工具１０を第一板材６１に進入（圧入）させてもよい。
【００３７】
その後、一方の回転工具１０を徐々に引き込ませる。このとき、回転工具１０は、引き込み動作中であっても、その先端による加圧力は維持されている。それゆえ、一方の回転工具１０が引き込まれる間、他方の回転工具１０による回転および押圧が維持されるので、塑性流動部の軟化した材料は、一方の回転工具１０の直下から他方の回転工具１０の直下に流動し、その結果、一方の回転工具１０の圧入により生じた凹部が埋め戻されていく。その後、ピン部材１１の当接面およびショルダ部材１２の当接面を、互いに段差がほとんど生じない程度に合わせる（面一とする）。これにより、第一板材６１の表面６０ｃが整形され、実質的な凹部が生じない程度の略平坦な面が得られる。
【００３８】
最後に、回転工具１０および裏当て部材４０を板材６１，６２から離し、一連の摩擦攪拌点接合が終了する。このとき、回転工具１０の当接による回転（および押圧）は板材６１，６２に加えられなくなるので、板材６１，６２の双方に及ぶ塑性流動部では、塑性流動が停止し、軟化した金属材料が硬化して接合部となる。これにより、２枚の板材６１，６２は接合部によって連結されることになる。
【００３９】
ここで、本発明が接合対象とする被接合物６０は、代表的には、金属で構成されているものであればよく、その金属の種類は具体的に限定されない。具体的な一例としては、アルミニウム系材料（アルミニウムまたはその合金）が挙げられるが、被接合物６０はアルミニウム系材料以外にも、例えば、チタン、鉄等の他の金属またはその合金で構成されているものであってもよい。さらに、本発明は、アルミニウムとチタン、またはアルミニウムと鉄等、異種金属の接合にも有効であるので、被接合物６０は、複数種類の金属から構成されてもよい。加えて、被接合物６０は金属に限定されず、各種樹脂等のように摩擦攪拌接合が適用可能な材料であってもよい。
【００４０】
［接合状態の評価方法］
次に、摩擦攪拌点接合における接合状態の評価方法について、図２〜図４を参照して具体的に説明する。まず、被接合物６０のエッジディスタンス（ＥＤ）について図２を参照して具体的に説明する。なお、図２は、重ね合わせ部６０ａの接合部６０ｂにより第一板材６１および第二板材６２が連結された状態を模式的に示しており、接合部６０ｂを中心とする部分断面図を、接合部６０ｂを中心とする部分平面図に対応させて示している。
【００４１】
図２の上図は、ＥＤの標準的な最小値（リベット接合等で採用される値）を模式的に示している。ＥＤは、接合点である接合部６０ｂの中心から第一板材６１のエッジ部６１ａ（または第二板材６２のエッジ部６２ａ）までの距離であり、標準的なＥＤの最小値は、接合部６０ｂの直径ｄの２倍（ＥＤ＝２ｄ）に設定される。また、接合部６０ｂが重ね合わせ部６０ａの中央に位置していれば、重ね合わせ部６０ａの幅は４ｄとなる。
【００４２】
ここで、図２の下図に示すように、ＥＤを例えば２ｄからｄに減少させることができれば、重ね合わせ部６０ａの幅は２ｄとなるので、第一板材６１および第二板材６２においては、網掛けの部分が不要となる。それゆえ、ＥＤ＝ｄが実現できれば、図２の上図に示す標準的なＥＤの場合に比べて、被接合物６０の継手構造に必要な材料を削減することができるので、継手構造そのものの軽量化を図ることが可能になる。さらに、図２には図示しないが、ＥＤは、例えば２ｄから０．５ｄまで減少させることも可能である。
【００４３】
後述する実施例からも明らかなように、本発明者らの鋭意検討によれば、回転工具１０の直径（すなわち、ショルダ部材１２の直径（ショルダ径））Ｄを接合点の直径ｄと見なした（ｄ＝Ｄ）ときに、複動式の摩擦攪拌点接合法では、ＥＤの最小値を約１．５Ｄまで減少させても継手構造のせん断強度が低下しなかった。しかしながら、ＥＤが１．５Ｄを下回ると、継手構造のせん断強度が低下することが確認された。ここで、本発明者らがさらに鋭意検討した結果、ＥＤが１．５Ｄを下回ると、図３に模式的に示すように、特に第一板材６１のエッジ部６１ａに変形部６１ｂが発生し、これに伴い、接合部６０ｂおよびその周囲に凹み６１ｃが生じることが明らかとなった。
【００４４】
前述したように、回転工具１０が被接合物６０に回転しながら圧入することによって、被接合物６０には塑性流動部が発生し、この塑性流動部の流動が停止することで、接合部６０ｂが生じる。塑性流動部は、基本的には、回転工具１０の直下となる位置に発生するが、塑性流動部の周囲には、塑性流動まで至らないとしても、通常よりも材料が軟化した領域（軟化領域）が生じる。図３では、重ね合わせ部６０ａのうち、上側の第一板材６１のエッジ部６１ａ側に位置する点線の円で示す領域が、第一板材６１における模式的な軟化領域に相当する。
【００４５】
ＥＤが概ね１．５ｄ以上であれば、軟化領域は第一板材６１のエッジ部６１ａにまで至らないため、エッジ部６１ａには変形部６１ｂが生じないと考えられる。しかしながら、ＥＤが１．５ｄを下回ると、軟化領域がエッジ部６１ａにまで至るため、この軟化領域がエッジ部６１ａから外側に向かって弛緩することになり、結果として変形部６１ｂが生じる。
【００４６】
しかも、変形部６１ｂは、単にエッジ部６１ａの形状を変化させるだけでなく、凹み６１ｃを生じさせる。凹み６１ｃの発生は、第一板材６１の板厚（厚み）を減少させることになり、接合部６０ｂによる継手構造のせん断強度の低下にもつながる。図３では、第一板材６１の変形部６１ｂの変形量（エッジ部６１ａからの突出量）をｄｘとし、凹み６１ｃの凹み量をｒ０としている。
【００４７】
なお、塑性流動部は、図３（あるいは図２）に示すように、第一板材６１を貫通して生じ、回転工具１０と被接合物６０の表面６０ｃ（被接合箇所）との摩擦熱は、下側の第二板材６２においても伝わるので、第二板材６２にも軟化領域が生じる。それゆえ、図２および図３には図示しないが、第二板材６２のエッジ部６２ａにおいても、同様に変形部が生じる。ただし、第二板材６２では、第一板材６１に比べて入熱量が少なくなる。そのため、材料の軟化領域も小さくなるので、第二板材６２の変形部については、その変形の程度は変形部６１ｂに比べて小さくなる場合が多い。そのため、図２および図３では、第二板材６２の軟化領域、並びに第二板材６２の変形部については図示していない。
【００４８】
さらに、後述する実施例に示すように、特に接合部６０ｂがプラグ破断する場合には、凹み量とせん断強度との間には、実質的にリニアな関係があることが明らかとなっている（図１１参照）。接合部６０ｂの破断形態が第一板材６１側のプラグ破断であると見なせば、継手としての被接合物６０の接合強度は、第一板材６１の板厚と接合部６０ｂの円周長との積の大きさに関係すると見なすことが可能となる。
【００４９】
例えば、図４の上図に示すように、凹み６１ｃ（つまり変形部６１ｂ）が生じていない状態（理想状態）では、凹み量Ｒｃ＝０であるので第一板材６１の板厚Ｊｔ０は最大となる。これに対して、図４の中図に示すように、凹み量Ｒｃ＝ｒ１の凹み６１ｃが生じている状態であれば、第一板材６１の板厚Ｊｔ１は、板厚Ｊｔ０よりも小さくなる（Ｊｔ１＝Ｊｔ０−ｒ１＜Ｊｔ０）。それゆえ、この状態では、標準状態よりも接合部６０ｂのせん断強度が低下する。さらに、図４の下図に示すように、凹み６１ｃの凹み量Ｒｃ＝ｒ２が、ｒ１よりも大きい状態（ｒ２＞ｒ１）であれば、第一板材６１の板厚Ｊｔ２は、板厚Ｊｔ１よりもさらに小さくなる（Ｊｔ２＝Ｊｔ０−ｒ２＜Ｊｔ１＜Ｊｔ０）。それゆえ、この状態では、標準状態よりも接合部６０ｂのせん断強度がさらに低下する。
【００５０】
このように、本発明では、被接合物６０を接合した後に、接合部６０ｂに凹み６１ｃが生じているときには、当該凹み６１ｃの程度（凹み量Ｒｃ）を、少なくとも接合部６０ｂの接合強度の指標として用いている。凹み６１ｃの程度が小さければ、せん断強度の低下が小さいため、接合部６０ｂの接合強度が高いと評価することができる。また、凹み６１ｃの程度が小さければ、変形部６１ｂの発生の程度も小さいため、被接合物６０の部品品質が高いと評価することもできる。
【００５１】
本発明に係る接合状態の評価方法の一例について、図５を参照して具体的に説明する。まず、図１に示すような複動式の摩擦攪拌点接合装置１５０を用いて、被接合物６０を接合する。そして、接合が完了すれば（ステップＳ０１）、接合部６０ｂの凹み量Ｒｃを測定する（ステップＳ０２）。
【００５２】
凹み量Ｒｃの測定方法は特に限定されず、例えば、公知の測定機器を用いて、接合部６０ｂおよびその周辺（重ね合わせ部６０ａ）の厚みを測定し、接合前の厚みと比較することにより算出する方法が挙げられる。このとき、接合前の厚みは、前記測定機器で接合前に実測してもよいし、実測せずに、第一板材６１の厚みと第二板材６２の厚みとを加算したものを採用してもよい。また、後述する実施の形態２で説明するように、接合前後における回転工具１０またはクランプ部材３０の当接面の位置に基づいて、被接合物６０の重ね合わせ部６０ａの厚みを測定し、凹み量Ｒｃの算出に利用してもよい。
【００５３】
次に、測定した凹み量Ｒｃが、予め設定される閾値以上であるか否かを判定する（ステップＳ０３）。この閾値の具体的な値は特に限定されず、第一板材６１および第二板材６２の厚み、接合部６０ｂに要求される接合強度、厚み測定に利用した測定機器の性能等に応じて適宜設定することができる。
【００５４】
後述する実施例では、ＥＤ＝２Ｄ、ＥＤ＝１．５Ｄ、ＥＤ＝Ｄの接合サンプル、およびＥＤ＝Ｄでエッジ部６１ａの変形を抑制した接合サンプルは、値にある程度のばらつきはあるものの強度と凹み量にリニアな関係が存在する。そこで、後述する実施例の条件であれば、例えば、強度要求が４４００Ｎであれば０．０４０ｍｍを閾値に設定することができる。あるいは、強度要求が４０００Ｎであれば閾値を０．１００ｍｍに設定してもよい。
【００５５】
次に、凹み量Ｒｃが閾値以上であれば（ステップＳ０３でＹＥＳ）、接合強度または部品品質が不適であると見なすことができるので、接合状態が不良であると判定する（ステップＳ０４）。一方、凹み量Ｒｃが閾値以上でなければ、すなわち閾値未満であれば（ステップＳ０３ＮＯ）、接合状態が良好であると判定し（ステップＳ０５）、一連の評価方法を終了する。
【００５６】
ここで、本実施の形態では、接合状態の良否判定のみで評価方法を終了してもよいが、例えば、図５に示すように、接合状態が不良であると判定された（ステップＳ０４）後に、さらに、凹み量Ｒｃの大きさに基づいて、接合部６０ｂの接合強度の低下（あるいはエッジ部６１ａに生じた変形部６１ｂの変形の程度）を判定してもよい（ステップＳ０５）。例えば、後述する実施例では、凹み量Ｒｃとせん断強度との間に成立する実質的にリニアな関係を、例えば、「せん断強度［単位：Ｎ］＝−８０００×凹み量［単位：ｍｍ］＋４９００」という一次関数に近似できる（図１１参照）ので、この一次関数に基づいて、凹み量Ｒｃの大きさからせん断強度の近似値を推定するような判定を行うことができる。同様に、変形部６１ｂの変形の程度も、上記のような一次関数等に近似できるのであれば、凹み量Ｒｃから変形の程度（部品品質の程度）も判定することができる。
【００５７】
このように、本発明では、凹み量Ｒｃを少なくとも接合強度の指標として用いることで、接合部６０ｂの接合強度を評価することが可能となるとともに、凹み量Ｒｃをエッジ部６１ａの変形の指標とすることもできるので、被接合物６０の部品品質も凹み量Ｒｃで評価することが可能となる。なお、図５に示す評価方法は、公知の演算素子または論理回路を用いて実行されてもよいし、所定のマニュアルを作成して参照することにより、接合作業を行う作業者によって実行されてもよい。
【００５８】
（実施の形態２）
前記実施の形態１では、本発明に係る接合状態の評価方法の基本的な構成について説明したが、本実施の形態２では、この接合状態の評価方法を適用した摩擦攪拌点接合装置の一例について、図６〜図９を参照して具体的に説明する。
【００５９】
図６に示すように、本実施の形態に係る摩擦攪拌点接合装置５０Ａは、前記実施の形態１で例示した一般的な摩擦攪拌点接合装置１５０と同様の構成を有しているが、工具当接位置検出部５２および凹み量算出部５３を備えている点が異なっている。
【００６０】
工具当接位置検出部５２は、接合の前後においてピン部材１１またはショルダ部材１２が被接合物６０に当接した時点の位置を検出するものである。
【００６１】
接合時には、ピン部材１１またはショルダ部材１２は、材料が軟化するまでの間、被接合物６０の表面６０ｃで、わずかではあるが一定時間留まることになる。そこで、ショルダ部材１２を例に挙げると、工具当接位置検出部５２は、接合制御部５１から得られるショルダ部材１２の位置情報（エンコーダで得られる移動速度等）から、当該ショルダ部材１２が被接合物６０に当接して一定時間留まった時点の位置を、接合前位置として検出する。
【００６２】
同様に、接合後には、ピン部材１１またはショルダ部材１２は、軟化した材料が硬化するまでの間、被接合物６０の表面６０ｃで一定時間留まることになる。そこで、ショルダ部材１２を例に挙げると、当該ショルダ部材１２が被接合物６０に当接して一定時間留まった時点の位置を、接合後位置として検出する。
【００６３】
なお、ピン部材１１による接合前位置および接合後位置の検出も同様である。また、工具当接位置検出部５２は、裏当て部材４０の支持面（裏当て面）から、被接合物６０の公称の板厚あるいは予め測定した板厚分だけオフセットされた位置を、接合前位置として検出してもよい。
【００６４】
凹み量算出部５３は、工具当接位置検出部５２により検出された接合前位置と接合後位置との差分から、凹み量を算出する。
【００６５】
工具当接位置検出部５２および凹み量算出部５３の具体的な構成は特に限定されない。本実施の形態では、接合制御部５１が、マイクロコンピュータのＣＰＵであって、工具駆動部２０の動作に関する演算を行うよう構成されていれば、工具当接位置検出部５２および凹み量算出部５３は、接合制御部５１の機能構成となっていればよい。すなわち、接合制御部５１としてのＣＰＵが、図示しない記憶部等に格納されるプログラムに従って動作することにより、工具当接位置検出部５２および凹み量算出部５３が実現される構成であればよい。
【００６６】
また、工具当接位置検出部５２は、接合制御部５１で生成されるモータ回転情報（モータの回転角度または回転速度等）から、接合前位置および接合後位置を検出できる構成であってもよい。この場合、工具当接位置検出部５２は、接合制御部５１の機能構成に限定されず、公知のスイッチング素子、減算器、比較器等による論理回路等として構成されてもよい。同様に、凹み量算出部５３も、接合制御部５１の機能構成に限定されず、公知のスイッチング素子、減算器、比較器等による論理回路等として構成されてもよい。
【００６７】
工具当接位置検出部５２および凹み量算出部５３による凹み量の算出について、具体的に説明する。図７の上図に示すように、回転工具１０（ピン部材１１およびショルダ部材１２の少なくとも一方）の当接面を、接合前の被接合物６０の表面６０ｃに当接させる。このとき、工具当接位置検出部５２は、前記の通り、接合前位置Ｐ１を検出する。次に、接合制御部５１の制御によって工具駆動部２０が制御され、前記実施の形態１で説明したように、被接合物６０の接合が行われる。接合後、図７の下図に示すように、工具当接位置検出部５２は、前記の通り、接合後位置Ｐ２を検出する。接合前位置Ｐ１および接合後位置Ｐ２は、凹み量算出部５３に入力され、凹み量算出部５３は、接合前位置Ｐ１と接合後位置Ｐ２との差分から、凹み量Ｒｃを算出する（図７に示す例では、Ｒｃ＝ｒ０）。
【００６８】
このように、本発明に係る摩擦攪拌点接合における接合状態の評価方法では、回転工具１０の当接面を、接合前後の被接合物６０の表面６０ｃに当接させて、それぞれの位置を検出し、接合前の前記当接面の位置と接合後の前記当接面の位置との差分を、凹み量Ｒｃとして算出する構成であってもよい。
【００６９】
また、この構成に用いられる摩擦攪拌点接合装置５０Ａは、回転工具１０（ピン部材１１およびショルダ部材１２）、工具駆動部２０、並びに接合制御部５１に加えて、回転工具１０の当接面が被接合物６０の表面６０ｃに当接した時点の位置を検出する工具当接位置検出部５２と、当該工具当接位置検出部５２により検出された、接合前の当接面の位置と接合後の当接面の位置との差分を、接合部６０ｂの凹み量として算出する凹み量算出部５３とを備えている構成であればよい。
【００７０】
前記構成によれば、通常の接合動作時において、接合終了後の回転工具１０の位置から凹み量をリアルタイムで測定することが可能となる。それゆえ、接合後に、凹み量を測定するための機器を別途用いる必要がなく、また、凹み量を測定する工程を、実質的に、一連の接合動作における一工程に含めることができる。その結果、接合動作を進めながら接合状態の評価を行うことができるので、より効率的な接合状態の評価が可能となるとともに、接合状態の評価結果を接合制御に利用することも可能となる。
【００７１】
なお、本発明は、図６に示す構成の摩擦攪拌点接合装置５０Ａに限定されず、例えば、図８に示すように、クランプ部材３０を備えている摩擦攪拌点接合装置５０Ｂであってもよいし、図９に示すように、クランプ部材３０に加えて回転工具位置センサ３５を備えている摩擦攪拌点接合装置５０Ｃであってもよい。
【００７２】
図８に示す摩擦攪拌点接合装置５０Ｂでは、工具当接位置検出部５２は、前記の通り、回転工具１０の当接面の位置を検出する構成であってもよいが、クランプ部材３０の当接面の位置を、回転工具１０の当接面の位置と見なして検出してもよい。このとき、凹み量算出部５３は、接合前後におけるクランプ部材３０の当接面の位置の差分を、凹み量Ｒｃとして算出すればよい。
【００７３】
クランプ部材３０は、前述したように、ショルダ部材１２の外側に位置し、被接合物６０の表面６０ｃを押圧するものである。したがって、塑性流動部が生じていない限り、接合前後においては、クランプ部材３０の当接面は、実質的に回転工具１０の当接面の位置と同じであるとみなすことができる。
【００７４】
また、図９に示す摩擦攪拌点接合装置５０Ｃでは、工具当接位置検出部５２を備えていない代わりに、回転工具位置センサ３５を備えている。この構成では、図８に示す摩擦攪拌点接合装置５０Ｂと同様に、クランプ部材３０の当接面の位置を、回転工具１０の当接面の位置と見なして検出しているが、回転工具１０の進退移動による当接面の位置の変化ｐは、回転工具位置センサ３５により検出している。
【００７５】
回転工具位置センサ３５の具体的な構成は特に限定されないが、例えば、図１０に示すように、クランプ部材３０に基づいて回転工具１０（図１０ではショルダ部材１２）の当接面の位置を間接的に検出する小型センサを挙げることができる。
【００７６】
摩擦攪拌点接合装置５０Ｃには、図１０に示すように、ショルダ部材１２とともに進退移動するプレート１５が設けられているが、回転工具位置センサ３５（小型センサ）は、このプレート１５の下面と、クランプ部材３０の上面との間に設けられており、プレート１５とクランプ部材３０との間隔を検出する。小型センサは、コアおよびコイルを備えており、コイルがクランプ部材３０の上面に位置し、コアがプレート１５の下面に位置する。なお、小型センサの構成はこれに限定されず、例えば、コイルがプレート１５の下面に位置し、コアがクランプ部材３０の上面に位置してもよい。
【００７７】
図１０に示す例では、プレート１５とクランプ部材３０との間にスプリング３１ａ（ショルダ駆動部２２に一体化されたクランプ押圧駆動部３１の一例）が設けられており、プレート１５とクランプ部材３０との間隔（便宜上、プレート・クランプ間隔とする）を例えばｃ０に保持している。そして、ショルダ部材１２が被接合物６０の表面６０ｃに圧入されると、スプリング３１ａが押さえ付けられて、プレート・クランプ間隔がｃ０からｃ１に縮小する。
【００７８】
このとき、小型センサ（回転工具位置センサ３５）のコアは、プレート１５を介してショルダ部材１２の進退移動とともに上下移動するため、小型センサは、前記間隔がｃ０からｃ１に変化したことを検出する。図９に示す例では、回転工具１０（ピン部材１１およびショルダ部材１２）は被接合物６０に圧入していないが、図１０に示すように、ショルダ部材１２が被接合物６０に圧入していれば、回転工具１０の位置の変化ｐは「圧入深さ」となる。それゆえ、ショルダ部材１２の圧入深さｐは、圧入前のプレート・クランプ間隔ｃ０から圧入時のプレート・クランプ間隔ｃ１を差し引いた値（ｐ＝ｃ０−ｃ１）となる。したがって、この圧入深さｐは、前記の通り「回転工具１０の進退移動による当接面の位置の変化」（図９参照）に相当する。図１０に示すように、クランプ部材３０は、被接合物６０の表面６０ｃ上から移動しないので、プレート・クランプ間隔を小型センサで検出することにより、ショルダ部材１２（回転工具１０）の当接面の位置の変化を間接的に取得することができる。
【実施例】
【００７９】
本発明について、実施例に基づいてより具体的に説明するが、本発明はこれに限定されるものではない。当業者は本発明の範囲を逸脱することなく、種々の変更、修正、および改変を行うことができる。
【００８０】
回転工具１０として直径Ｄ＝７．０ｍｍの複動式のものを用いた。なお、複動式の回転工具１０はピン部材１１およびショルダ部材１２から構成されるので、回転工具１０の直径Ｄは、ショルダ径に相当する。この直径Ｄを接合部６０ｂ（接合点）の直径ｄと見なす（ｄ＝Ｄ）。
【００８１】
被接合物６０のうち第一板材６１として、２５ｍｍ×１２５ｍｍ×１．０１６ｍｍ（厚さ）の７０７５−Ｔ６アルミニウム板を、第二板材６２として、２５ｍｍ×１２５ｍｍ×１．２７ｍｍ（厚さ）の２０２４−Ｔ３アルミニウム板材を準備し、重ね合わせ部６０ａの幅が４Ｄ，３Ｄ，または２Ｄとなるように、第一板材６１および第二板材６２を重ね合わせた。この重ね合わせ部６０ａの中央部を回転工具１０により接合して、接合サンプルを作製した。なお、重ね合わせ部６０ａの幅が４Ｄの場合、ＥＤ＝２Ｄとなる（図２の上図参照）。また、重ね合わせ部６０ａの幅が３Ｄの場合、ＥＤ＝１．５Ｄとなる。また、重ね合わせ部６０ａの幅が２Ｄの場合、ＥＤ＝Ｄとなる（図３参照）。
【００８２】
ＥＤ＝２Ｄの接合サンプル（便宜上、「２Ｄサンプル」とする）を合計１０個作製し、ＥＤ＝１．５Ｄの接合サンプル（便宜上、「１．５Ｄサンプル」とする）を合計１０個作製し、ＥＤ＝Ｄの接合サンプル（便宜上、「Ｄサンプル」とする）を合計１０個作成し、それぞれの各接合サンプルに対して、接合後１時間後にせん断引張り試験を実施することにより、接合部６０ｂのせん断強度（単位：Ｎ）を計測した。また、それぞれの接合サンプルについて、実施の形態２で例示したように、回転工具１０の当接面の接合前位置Ｐ１および接合後位置Ｐ２から凹み量（単位：ｍｍ）を算出した。
【００８３】
凹み量を横軸にせん断強度を縦軸にとったグラフに対して、２Ｄサンプルの結果を白抜きの菱形でプロットし、１．５Ｄサンプルの結果を黒の正方形でプロットし、Ｄサンプルの結果を黒の三角形でプロットした。その結果を図１１に示す。
【００８４】
また、Ｄサンプルとは別に、ＥＤ＝Ｄであり、かつ、エッジ部６１ａの変形を抑制した接合サンプルを作製した。具体的には、重ね合わせ部６０ａの幅が２Ｄとなるように第一板材６１および第二板材６２を重ね合わせ、上側の第一板材６１のエッジ部６１ａに対して、アルミニウムブロックを当接させ、この状態で、重ね合わせ部６０ａの中央部を回転工具１０により接合した。
【００８５】
この接合サンプルでは、エッジ部６１ａにアルミニウムブロックが当接しているので、エッジ部６１ａの変形が抑制され、その結果、凹み６１ｃの発生も抑制されていることになる。この接合サンプル（便宜上、「（Ｄ＋Ｐ）サンプル」とする）を合計１０個作成し、前記と同様に引張り試験を実施するとともに凹み量を算出した。この（Ｄ＋Ｐ）サンプルの結果は、白抜きの円で前記グラフにプロットした。その結果を図１１に示す。
【００８６】
図１１の結果から明らかなように、２Ｄサンプル、１．５Ｄサンプル、およびＤサンプルの各プロットは、実質的に一つの直線上に位置していると見なすことができる。それゆえ、せん断強度と凹み量とは、互いにリニアな関係にあることが分かる。このようなリニアな関係を一次関数的に表現すると、例えば、「せん断強度［単位：Ｎ］＝−８０００×凹み量［単位：ｍｍ］＋４９００」という関係式に近似することができる。このように、本実施例の結果によれば、凹み量に基づいて、接合部６０ｂの接合強度を評価することが可能であることが分かる。
【００８７】
また、（Ｄ＋Ｐ）サンプルは、Ｄサンプルに比べてエッジ部６１ａに生じる変形部６１ｂの程度が小さく、そのため、凹み量も小さくなっている。そして、図１１から明らかなように、（Ｄ＋Ｐ）サンプルも、２Ｄサンプル、１．５ＤサンプルおよびＤサンプルと同様に、実質的に一つの直線状に位置していると見なすことができる。これにより、エッジ部６１ａの変形の程度が小さければ、良好なせん断強度を実現できることが分かる。したがって、凹み量に基づいてエッジ部６１ａの変形の程度も評価できるので、凹み量が、被接合物６０の部品品質の評価にも適用できることが分かる。
【００８８】
なお、本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【産業上の利用可能性】
【００８９】
本発明は、複動式の摩擦攪拌点接合を用いて被接合物を接合する分野に広く好適に用いることができる。
【符号の説明】
【００９０】
１０    回転工具
１１    ピン部材（回転工具）
１２    ショルダ部材（回転工具）
３０    クランプ部材
３５    回転工具位置センサ（小型センサ）
５０Ａ，５０Ｂ    摩擦攪拌点接合装置
５１    接合制御部
５２    工具当接位置検出部
５３    凹み量算出部
６０    被接合物
６０ｂ  接合部（接合点）
６１    第一板材（被接合物）
６１ａ  エッジ部
６１ｂ  変形部
６１ｃ  凹み
６２    第二板材（被接合物）
６２ａ  エッジ部
【図１】
0006307005.tif 000002
【図２】
0006307005.tif 000003
【図３】
0006307005.tif 000004
【図４】
0006307005.tif 000005
【図５】
0006307005.tif 000006
【図６】
0006307005.tif 000007
【図７】
0006307005.tif 000008
【図８】
0006307005.tif 000009
【図９】
0006307005.tif 000010
【図１０】
0006307005.tif 000011
【図１１】
0006307005.tif 000012